(57)【要約】  【課題】  優れた柔軟性を有し、水蒸気透過性や空気透過性を小さくすると共に、コストの低減を図り、さらには貼り付きを防止するインクジェットプリンター用インクチューブを提供する。  【解決手段】  オレフィン系熱可塑性樹脂中にＥＰＤＭゴムを主成分とするゴム成分を動的架橋により微分散させた熱可塑性エラストマー組成物よりチューブとして成形され、上記オレフィン系熱可塑性樹脂と上記ゴム成分とからなる複数の成分により発生する海島構造で上記チューブ内面を粗面化されているインクジェットプリンター用のインクチューブ１０を成形する。熱可塑性エラストマー組成物を樹脂押し出し法によりチューブ状に押し出して成形されてなることが好ましい。  【選択図】  図１
2005138506.tif 000002
【特許請求の範囲】
【請求項１】
オレフィン系熱可塑性樹脂中にＥＰＤＭゴムを含むゴム成分を動的架橋により微分散させた熱可塑性エラストマー組成物よりチューブとして成形され、上記オレフィン系熱可塑性樹脂と上記ゴム成分とからなる複数の成分により発生する海島構造で上記チューブ内面が粗面化されていることを特徴とするインクジェットプリンター用のインクチューブ。
【請求項２】
上記熱可塑性エラストマー組成物からなるチューブの硬度はシェアＡで３０以上７０以下であり、上記チューブ内面の表面粗さＲｚが１０以上２０以下である請求項１に記載のインクジェットプリンター用のインクチューブ。
【請求項３】
上記オレフィン系熱可塑性樹脂としてポリエチレンあるいはポリプロピレンを用い、
上記オレフィン系熱可塑性樹脂に対するＥＰＤＭゴムを含むゴム成分の割合は１０〜３００重量部、上記オレフィン系熱可塑性樹脂に対する可塑剤の割合を１０〜３００重量部、上記ゴム成分に対する樹脂架橋剤の割合を１〜２０重量部としている請求項２に記載のインクジェットプリンター用のインクチューブ。
【請求項４】
オレフィン系熱可塑性樹脂、ＥＰＤＭゴムを含むゴム成分、動的架橋用の樹脂架橋剤、粘度調整用の可塑剤を混練して熱可塑性エラストマー組成物を作成し、該熱可塑性エラストマー組成物を押出成形機のマンドレルと金型内面との間に充填してチューブとして押出成形し、成形されるチューブ内面に粗面を形成していることを特徴とするインクジェットプリンター用のインクチューブ製造方法。
【発明の詳細な説明】
【技術分野】
【０００１】
本発明は、インクジェットプリンター用のインクチューブおよびその製造方法に関し、該インクチューブはインクジェットプリンターのインクヘッドをクリーニングした際に廃インクをヘッド外へ除去するためにインクを通すチューブ、インクタンクからインクヘッドにインクを供給するためのチューブとして用いられるものである。
【背景技術】
【０００２】
インクジェットプリンターにおいては、特開平１０−２９３１７号公報（特許文献１）に開示されているように、インクヘッドに連結され、内部にインクを通すインクチューブが装備されている。
このインクチューブに主として要求される特性は下記の通りである。
(1)空気透過性が低く、チューブ内のインクが酸化等により劣化させないこと。
(2)水性インクの場合は水蒸気透過性が低く、チューブ内のインクの水分が蒸発して固化させないこと。 
(3)柔軟性、可撓性があること。 
(4)ゴム弾性に優れ、押さえても戻りがよく、永久歪みが小さいこと。
即ち、インクを排出するとき、チューブをしごきながらインクを吸い出している。このしごき条件は１秒間に２〜６回程度と苛酷で、かつ、プリンター使用前後やインクが詰まった後等に頻繁にしごかれる。よって、しごかれても戻りが良くしてインクの通りをスムーズにする必要がある。
(5)インクのチューブ内面への貼り付き性が低いこと。
【０００３】
上記(5)の貼り付き性が低いことは重要な要件となる。
即ち、インクがチューブ内に残ったままでポンプロータがチューブを押さえ、この状態で放置されると、インクチューブの内面にインクが貼りつき、ポンプロータの解放後もインクがチューブ内面に貼り付いたままとなる。このようにインクの貼り付きが生じると、チューブに詰まりが発生し、適性量のインクが排出しなくなる問題がある。
上記した問題より、従来、この種のインクチューブは通常のゴムよりも貼り付き性が低いシリコーンゴムチューブが用いられている。該シリコーンゴムチューブは前記(3)の柔軟性を有すると共に(4)のゴム弾性に優れている利点を有する。
【０００４】
【特許文献１】特開平１０−２９３１７号公報
【０００５】
しかしながら、インクチューブには、前記(1)の空気透過性が低いこと、および(2)の水蒸気透過性が低いことも要求されている。
上記したシリコーンゴムチューブでは、水蒸気透過性や空気透過性を小さくしながら、チューブとしての柔軟性を維持することは困難であり、全てのインクチューブをシリコーンゴム製にはできない。よって、しごきポンプの部分だけをシリコーンチューブとし、供給チューブやヘッド近傍の部分はＥＰＤＭ等のゴムチューブとしている場合が多い。
【０００６】
しかしながら、ゴムチューブは押し出しながらの連続加硫して製造しているのが一般的であるが、シリコーンゴムチューブとＥＰＤＭ等からなるゴムチューブとを連続させる場合、加硫に要する時間が長くなり、単位時間当たりの生産量（ライン速度）が低下し、その分、コスト高になる問題がある。
【０００７】
さらに、シリコーンゴムやＥＰＤＭ等からなるゴムチューブとを連続させる場合には、押出成形時に梨地面を形成しにくい問題がある。
【発明の開示】
【発明が解決しようとする課題】
【０００８】
本発明は上記した問題に鑑みてなされたものであり、前記した(1)〜(5)の特性を備えたインクジェットプリンター用インクチューブを簡単かつ安価に提供することを課題としている。
【課題を解決するための手段】
【０００９】
上記課題を解決するため、本発明は、第一に、オレフィン系熱可塑性樹脂中にＥＰＤＭゴムを含むゴム成分を動的架橋により微分散させた熱可塑性エラストマー組成物よりチューブとして成形され、上記オレフィン系熱可塑性樹脂と上記ゴム成分とからなる複数の成分により発生する海島構造で上記チューブ内面を粗面化されていることを特徴とするインクジェットプリンター用のインクチューブを提供している。
【００１０】
上記のように、オレフィン系熱可塑性樹脂中にゴム成分を微分散させて、海島構造を発生させることにより、チューブ内面を梨地面状の粗面とすることができる。このようにチューブ内面を梨地面として微小な凹凸を設けると、チューブ内にインクが残った状態でポンプロータで押し付けられても、チューブ表面からインクが逃げやすくなり、チューブ内面のインク貼り付き性を低くすることができる。
なお、上記動的架橋で二成分以上の海島構造による梨地粗面に形成するためには、押出成形加工に用いるマンドレルの表面に低摩擦面を付与するテフロン（Ｒ）コート等の特殊な加工をしない方が好ましい。
【００１１】
また、オレフィン系熱可塑性樹脂中にＥＰＤＭゴムを主成分とするゴム成分を動的架橋により微分散させた熱可塑性エラストマー組成物よりチューブを連続押出成形すると、熱可塑性材料はゴム単独材料よりも高速で連続押出が可能となり、生産効率を向上し、生産コストも低減することが可能となる。
【００１２】
さらに、ＥＰＤＭは水蒸気や空気の透過性が非常に小さいため、水蒸気や空気のチューブ内への透過が極力抑えられ、かつ、柔軟性、ゴム弾性に優れた前記したインクチューブに要求される(1)〜(5)の特性を全て満たすことができる。
【００１３】
上記インクチューブは、必要に応じて外周側に１層以上の他の層を設けて複層構造としても良いが、チューブの肉厚は０．５ｍｍ〜２．０ｍｍが好ましい。さらに、外周面に表面処理等が施されても良い。
上記、チューブ内を流通させるインクとしては、インクジェットプリンターに従来用いられる種々のインクを用いることができる。
【００１４】
上記熱可塑性エラストマー組成物からなるチューブの硬度はショアＡで３０以上７０以下とすることが好ましい。
ショア硬度が３０より小さいと，チューブが柔らかくなりすぎ、チューブをしごいた後の元に戻る力が小さくなり、インクの吸い取り力が弱くなる。一方、７０より大きいと、しごいた後の元に戻る力は大きいが、しごくために必要な力も大きくなるので、能力の大きなモーターを搭載しなければならなず、大型ポンプが必要となり、全体のコストアップ、重量アップ、容積アップとなるからである。チューブのショアＡ硬度は、より好ましくは４０以上６０以下である。
【００１５】
上記チューブ内面の表面粗さＲｚは１０以上２０以下が好ましく、より好ましくは、１５以上２０以下である。
上記表面粗さＲｚを１０以上２０以下としているのは、１０より小さいとインクの張り付き性が高くなるためであり、２０より大きいと、押出成形加工時に目ヤニを発生させやすくなり、目ヤニはチューブ詰まりの原因になるので粗すぎても製品規格にあわなくなるからである。
【００１６】
上記オレフィン系熱可塑性樹脂としてＰＥ（ポリエチレン）あるいはＰＰ（ポリプロピレン）を用い、
上記オレフィン系熱可塑性樹脂に対するＥＰＤＭゴムを含むゴム成分の割合は１０〜３００重量部、上記オレフィン系熱可塑性樹脂に対する可塑剤の割合を１０〜３００重量部、上記ゴム成分に対する樹脂架橋剤の割合を１〜２０重量部としていることが好ましい。
【００１７】
上記オレフィン系熱可塑性樹脂に対するＥＰＤＭゴムを主成分とするゴム成分の割合は１０〜３００重量部としているのは、ゴム成分を効率良く均一に微分散することができるからである。ゴム成分が上記範囲より多いと、良好な成形性が得にくくなり、ゴム成分が上記範囲より少ないと柔軟性を得にくくなるためである。さらに好ましくは、５０〜２００重量部である。
上記オレフィン系熱可塑性樹脂に対する可塑剤の割合を１０〜３００重量部としているのは、可塑剤が上記範囲より多いとブレードの発生や押出成形時にヘタリが発生しやすいためであり、上記範囲より少ないと硬くなり、かつ、押出成形での表面Ｒが大きくなるためである。
上記ゴム成分に対する樹脂架橋剤の割合を１〜２０重量部とするのは、樹脂架橋剤が上記範囲より多いと過剰反応し、上記組成物を製造できなくなるためであり、上記範囲より少ないとゴム成分を加硫架橋できなくなるので、圧縮永久歪みが大きくなることによる。
【００１８】
上記ゴム成分として、ＥＰＤＭ単独、あるいはＥＰＤＭと相溶性の良いゴムとの混合物を用いるのが好ましい。また、ＥＰＤＭは油展タイプでも良いし、非油展タイプでも良い。相溶性の良いゴムとしては、例えば、ブチルゴム（ＩＩＲ）、天然ゴム（ＮＲ）、イソプレンゴム（ＩＲ）、ブタジエンゴム（ＢＲ）、スチレンブタジエンゴム（ＳＢＲ）、クロロプレンゴム（ＣＲ）、１，２−ポリブタジエンゴム、アクリロニトリルブタジエンゴム（ＮＢＲ）等が良く、１種又は複数種を用いることができる。
【００１９】
上記オレフィン系熱可塑性樹脂としてＰＥ（ポリエチレン）あるいはＰＰ（ポリプロピレン）等から選択される１種以上の樹脂を用いるのが好ましい。エチレンブロックを有することによりゴムを分散させやすいため好ましい。また、流動性と相容性が良いという理由によりポリプロピレンが好ましい。
その他、エチレンエチルアクリレート樹脂、エチレンビニルアセテート樹脂、エチレンメタクリル酸樹脂、アイオノマー樹脂等の市販のオレフィン系樹脂、スチレン系エラストマー等を用いることができる。
【００２０】
熱可塑性エラストマー組成物は、測定温度７０℃、測定時間７２時間、圧縮率２５％で測定した圧縮永久ひずみの値が５０％以下、より好ましくは４０％以下であるのが良い。これは、上記値より大きいと、寸法変化が大きくなりすぎ、インクチューブの変形時の戻りが悪くなりやすいためである。また、継ぎ手と連結したチューブの継ぎ手から外れやすくなるためである。
【００２１】
また、上記熱可塑性エラストマーには、上記ゴム成分１００重量部に対してオイル、可塑剤等の軟化剤を５重量部以上１００重量部以下の割合で含有していることが好ましい。さらには、２０重量部以上６０重量部以下が良い。これにより、他の物性等のバランスを保ちながら適度な柔軟性に調整することができる。
上記オイルとしては、例えばパラフィン系、ナフテン系、芳香族系等の鉱物油や炭化水素系オリゴマーからなるそれ自体公知の合成油、またはプロセスオイルを用いることができる。合成油としては、例えば、α−オレフィンとのオリゴマー、ブテンのオリゴマー、エチレンとα−オレフィンとの非晶質オリゴマーが好ましい。可塑剤としては、例えば、ジオクチルフタレート（ＤＯＰ）、ジブチルフタレート（ＤＢＰ）、ジオクチルセパケート（ＤＯＳ）、ジオクチルアジペート（ＤＯＡ）等を用いることができる。なお、油展タイプのゴムを用いる場合には、ゴム中のオイルの添加重量は、軟化剤の添加重量（オイル量）として扱う。
【００２２】
動的架橋するための架橋剤としては、ブルームを起し難く、圧縮永久ひずみも小さくなるという理由から、過酸化物架橋又は樹脂架橋が好ましい。なお、硫黄架橋としても良い。架橋剤は上記ゴム成分１００重量部に対して３重量部以上２０重量部以下の割合で含有していることが好ましい。さらには５重量部以上１５重量部以下が良い。
【００２３】
樹脂架橋剤としては、フェノール樹脂、メラニン・ホルムアルデヒド樹脂、トリアジン・ホルムアルデヒド縮合物、ヘキサメトキジメチル・メラニン樹脂等が挙げられ、特にフェノール樹脂が好適である。フェノール樹脂の具体例としては、フェノール、アルキルフェノール、クレゾール、キシレノール、レゾルシン等のフェノール類と、ホルムアルデヒド、アセトアルデヒド、フルフラール等のアルデヒド類との反応により合成される各種フェノール樹脂が挙げられる。特に、ベンゼンのオルト位又はパラ位にアルキル基が結合したアルキルフェノールと、ホルムアルデヒドとの反応によって得られるアルキルフェノール・ホルムアルデヒド樹脂が、ゴムとの相溶性に優れるとともに、反応性に富んでいて架橋反応開始時間を比較的早くできるので好ましい。
【００２４】
また、本発明における動的架橋は、塩素、臭素、フッ素、ヨウ素等のハロゲンの存在下に行ってもよい。動的架橋時にハロゲンを存在させるには、ハロゲン化された樹脂架橋剤を用いるか、エラストマー組成物中にハロゲン供与性物質を配合してもよい。中でもハロゲン化フェノール樹脂、特にはハロゲン化アルキルフェノールホルムアルデヒド樹脂が、ゴムとの相溶性に優れるとともに、反応性に富んでいて架橋反応開始時間を比較的早くできるので好ましい。
【００２５】
架橋反応を適切に行うために架橋助剤（活性剤）を用いてもよい。架橋助剤としては金属酸化物が使用され、特に酸化亜鉛、炭酸亜鉛が好ましい。
【００２６】
過酸化物架橋剤としては、２，５−ジメチル−２，５−ジ（ｔ−ブチルパーオキシ）ヘキシン−３、ジクミルパーオキサイド、１，１−ビス（ｔ−ブチルパーオキシ）３，３，５−トリメチルシクロへキサン、２，５−ジメチル−２，５−ジ（ｔ−ブチルパーオキシ）へキサン、ベンゾイルパーオキサイド、２−５ジメチル２−５ジ（ベンゾイルパーオキシ）へキサン、ジ−ｔ−ブチルパーオキシ−ｍ−ジイソプロピルベンゼン、ｔ−ブチルパーオキシベンゾエート、ｔ−ブチルパーオキシクメン、ジ−ｔ−ブチルパーオキシド等が挙げられる。各種の過酸化物を。オレフィン系熱可塑性樹脂の融点や軟化点、混練機内の滞留時間に応じて選択することができる。
【００２７】
過酸化物架橋を行う場合には、疲労特性等の各種機械的物性を改良、調整したり、架橋密度を向上させる目的で、トリアリルイソシアヌレート（ＴＡＩＣ）、トリアリルシアヌレート（ＴＡＣ）、トリメチロールプロパントリメタクリレート（ＴＭＰＴ）、エチレングリコールジメタクリエート（ＥＤＭＡ）、Ｎ−Ｎ’−ｍ−フェニレンビスマレイミド等の多官能性モノマー等の架橋助剤を用いても良いし、必要に応じて、樹脂架橋や硫黄架橋と併用してもよい。
【００２８】
さらに、上記熱可塑性エラストマー組成物には、強度の向上等の必要に応じて各種充填剤や老化防止剤を配合することもできる。
【００２９】
本発明は、第二に、インクジェットプリンター用のインクチューブ製造方法を提供している。この製造方法は、オレフィン系熱可塑性樹脂、ＥＰＤＭゴムを主成分とするゴム成分、動的架橋用の樹脂架橋剤、粘度調整用の可塑剤を混練して熱可塑性エラストマー組成物を作成し、該熱可塑性エラストマー組成物を押出成形機のマンドレルと金型内面との間に充填してチューブとして押出成形し、成形されるチューブ内面に粗面を形成している。
【００３０】
このように、熱可塑性エラストマー組成物を樹脂押出法によりチューブ状に押し出して成形すると、押出速度を高めて生産性を高めることができ、かつ、チューブ押し出し後の加硫工程もなくなり、生産性をより向上することができる。
通常、ＥＰＤＭゴムの押出速度は０．２ｍ／ｍｉｎ以下であるが、エラストマーの押出速度は２ｍ／ｍｉｎ以上とするのが好まく、本発明のＥＰＤＭを含む熱可塑性エラストマー組成物では、２ｍ／ｍｉｎ〜１０ｍ／ｍｉｎとしている。１０ｍ／ｍｉｎより早くすると冷却が不十分となり変形の恐れがあり、２ｍ／ｍｉｎより遅くすると、生産性を低下するためである。
【発明の効果】
【００３１】
以上の説明から明らかなように、本発明によれば、熱可塑性エラストマー組成物を使用したことで、成形されるインクチューブの表面を海島構造として梨地状に粗面化でき、インクチューブ内面へのインクの貼り付き性を低下させることができる。
【００３２】
また、チューブの成形材料を熱可塑性エラストマー組成物としているため、連続押出成形により成形可能で、かつ、押出速度をきわめて速くでき、さらに、チューブの押し出し後の加硫工程もなくなり、生産性を向上することができる。よって、コストの低減が図れる。
【００３３】
また、水蒸気や空気の透過性が非常に小さいため、インクの水分が蒸発して固化することや空気中の酸素等によるインクの劣化を抑制することができ、チューブの耐久性を向上することができる。また、硬度も低くしており、優れた柔軟性・可撓性を有しているため、チューブ等が変形等しても良好なインク流れを保持することができ、インクジェット記録装置内での配置形態等の制限も少なく、汎用性も高いものとすることができる。かつ、これらの性能を一層構造により実現可能であるため、生産効率にも優れている。
【００３４】
したがって、インクジェットプリンターにおいてインクヘッド等に連結されてインクを輸送するためのインクチューブとして好適であり、インクヘッドをクリーニングした際に廃インクをヘッド外へ除去したり、インクタンクからインクヘッドにインクを供給用のインクチューブとして好適に用いることができる。
【発明を実施するための最良の形態】
【００３５】
以下、本発明の実施形態を図面を参照して説明する。
図１は、本発明のインクジェットプリンター用のインクチューブ１０を示す。インクチューブ１０の中空部はインク流路とし、インクチューブ１０の内周面１０ａとインクとが接触し、インクチューブ１０の外周面１０ｂと外気が接触した状態で使用されるものである。
【００３６】
インクチューブ１０は、オレフィン系熱可塑性樹脂であるポリプロピレン中に、ＥＰＤＭゴムを主成分としたゴム成分を動的架橋により微分散させた熱可塑性エラストマー組成物を連続押出成形でチューブを形成している。
上記インクチューブの内周面１０ａは、図２に示すような連続相１０ａ−１と非連続相１０ａ−２からなる海島構造で粗面化されている。
【００３７】
具体的には、ＥＰＤＭゴム１００重量部、可塑剤１００重量部、架橋助剤としてゴム成分に対して酸化亜鉛を３．５重量部、樹脂架橋剤１２重量部が配合されている。これらの配合材料を混合した後、所要温度で所要時間加熱しながら混練りして動的架橋を行い熱可塑性エラストマー組成物を作製しペレット状としている。
【００３８】
このペレット化された熱可塑性エラストマー組成物を樹脂押し出し法により単軸押出機からチューブ状に押し出して成形している。押出温度は１９０℃〜２３０℃、押出速度は２ｍ／ｍｉｎ〜１０ｍ／ｍｉｎとしている。
【００３９】
インクチューブ１０の硬度はショアＡで３０〜７０で、本実施形態では４０としている。また、内周面１０ａの表面粗さＲｚは１０〜２０で、本実施形態では１５．７としている。
【００４０】
上記したインクチューブ１０は、水蒸気や空気の透過性が低い性質を有するＥＰＤＭゴムを動的架橋手法によりオレフィン系熱可塑性樹脂中に分散させた熱可塑性エラストマー組成物を用いて連続押出で成形され、その内周面が海島構造となり梨地状に粗面化し、インクの貼り付き性を低くしている。よって、インクジェットプリンターに、インクヘッドをクリーニングした際に廃インクをヘッド外へ除去したり、インクタンクからインクヘッドにインクを供給したりするために用いられるインクチューブとして用いた場合に、インクがインクチューブの内周面に貼り付きにくくすることができる。
また、インクチューブとして必要な水蒸気や空気の透過させないと共に、柔軟性や可撓性を有し、かつ、所要の弾性も有し、インクチューブとして要求される特性を全て備えたものとなる。
【００４１】
また、製造時には、チューブ押出後の加硫工程もなくなり、インクチューブの生産性を向上させることできる。
通常、ＥＰＤＭゴム押し出しでは、押し出し速度は、０．２m／ｍｉｎ程度であり、かつ、加硫工程があるので押し出し後バッチ処理になり、生産性の向上が困難である。これに対して、本発明ではな熱可塑性エラストマーを用いた樹脂押し出しでは２ｍ／ｍｉｎ以上の速度で押し出すことができ、生産速度を高めることができる。即ち、熱可塑性エラストマーを用いた樹脂押し出しでは、加硫工程の必要がないため、押し出し速度が製造速度になる。
【００４２】
上記実施形態では、ゴム成分としてＥＰＤＭゴム単独で用いているが、ＥＰＤＭゴムとブチルゴム等の他のゴムと混合して用いても良い。また、種々のオレフィン系熱可塑性樹脂を用いることができ、ポリプロピレン、ポリエチレン等から適宜選択して用いることができる。
【００４３】
動的架橋は、過酸化物架橋としても良く、従来公知の架橋法を併用等しても良い。また、要求性能に応じて、各材料の種類や配合量は適宜設定可能であり、硬度等調整のために軟化剤を配合しても良い。なお、樹脂押し出し成形以外の製法により製造することもできる。
【００４４】
以下、本発明のインクジェットプリンター用インクチューブの実施例、比較例について詳述する。
下記表１に示すように、各実施例、比較例について、表１に記載の配合と樹脂架橋剤を用いて動的架橋された熱可塑性エラストマー組成物を用いてインクチューブを製造した。
【００４５】
【表１】
2005138506.tif 000003
【００４６】
具体的に、インクチューブは以下のようにして製造した。
全ての配合材料をタンブラーにて混合した後、２軸押出機（アイベック製ＨＴＭ３８）にて２００℃に加熱しながら、２００ｒｐｍにて混練りして動的架橋を行い熱可塑性エラストマー組成物を作製しペレット化した。
このペレットをφ５０単軸押出機（笠松加工研究所）にて１９０℃〜２３０℃、２０ｒｐｍにて押出成形し、外径φ５ｍｍ、内径φ２．６ｍｍの円管状チューブ成型体を得た。これを長さ３００ｍｍに定寸カットしてインクチューブを得た。
【００４７】
配合材料の詳細を以下に示す。
ＥＰＤＭゴム（住友化学社製、エスプレン６７０Ｆ）  （ゴム：オイル）＝（１：１）  （油展ゴム（ゴムと同量のオイルを含有））
オレフィン系樹脂：ポリプロピレン（日本ポリケミカル社製、ＢＣ６）
樹脂架橋剤（田岡化学社製、タッキロール２５０−III）
架橋助剤：酸化亜鉛２種（三井金属鉱山社製）
可塑剤（出光興産社製、ダイアナプロセスオイルＰＷ−３８０）
【００４８】
（実施例１〜３）
ポリプロピレン中にＥＰＤＭゴムを主成分としたゴム成分を動的架橋で微分散させた熱可塑性エラストマー組成物よりチューブとして成形され、チューブ内面を粗面化した。
【００４９】
（比較例１〜４）
比較例１は、実施例１と同じオレフィン系熱可塑性樹脂ＰＰ５０重量部に対して、可塑剤を２００重量部として増やして低硬度化した。
比較例２は、可塑剤は実施例２と同じ１００重量部とし、オレフィン系熱可塑性樹脂ＰＰを１５０重量部と増やし、高硬度化した。
比較例３は、実施例３と成分配合は同じとしたが、押出速度を遅くして押出型のコーテイングを施しＲｚを小さくした。
比較例４は、実施例３と成分配合は同じとしたが、押出速度を上げると共に押出型を粗面にし、Ｒｚを大きくした。
【００５０】
上記実施例及び比較例のインクチューブについて、後述する方法により、各種評価を行った。評価結果を表２に示す。
【００５１】
【表２】
2005138506.tif 000004
【００５２】
（硬度）
２３℃相対湿度５５％の恒温恒湿条件下、５００ｇの荷重をかけ、ショアＡ硬度計にて硬度測定を行った。
【００５３】
（貼り付き性）
ポンプにチューブを装着してインクジェット用黒インクを５秒間送液し、ローターがチューブを押さえ込んだ位置でストップさせた。その後、６０℃オーブン中に７日間放置し、貼り付きが発生しているかどうかを確認する。貼り付きがなかった場合は○とし、貼り付きがあった場合には×とした。
【００５４】
（表面粗さＲｚ）
押し出し成形時の押出速度、押出温度を変更することで、チューブの内周面の凹凸状態を異ならせて表面粗さＲｚを測定した。
【００５５】
（吸引量比）
送液ポンプを使用して、２５０回転で「１０秒間稼動して１０秒間休み」を３回繰り返し行い、シリコンチューブの吸引量［ｍｌ］を基準として９０％以上をＯＫとした。
【００５６】
表２に示すように、実施例１〜３はオレフィン系熱可塑性樹脂中にＥＰＤＭゴムを主成分とするゴム成分を動的架橋により微分散させた熱可塑性エラストマー組成物よりチューブとして成形され、オレフィン系熱可塑性樹脂とゴム成分とからなる複数の成分により発生する海島構造でチューブ内面を粗面化されているため、硬度および貼り付きもなく良好であった。また、内面の表面粗さも優れており、吸引量比も良好であった。以上のように、実施例１〜３はインクジェットプリンター用インクチューブとしての性能に優れることが確認できた。
【００５７】
一方、比較例１はショアＡ硬度が低過ぎるとともに吸引量比に劣っていた。比較例２はショアＡ硬度が高かったためモーターが止まってしまい、インクチューブとして不適であった。比較例３は表面粗さが小さいため貼り付きが発生してしまった。比較例４は表面粗さが２０を超えたため内面に目ヤニが発生してしまい、製品の外観として不適であった。
【図面の簡単な説明】
【００５８】
【図１】本発明のインクジェットプリンターのインクチューブの概略図である。
【図２】インクチューブの内面を示す模式図である。
【符号の説明】
【００５９】
１０  インクチューブ
１０ａ  内周面
１０ｂ  外周面
１０ａ−１  連続相
１０ａ−２  非連続相
【図１】
2005138506.tif 000005
【図２】
2005138506.tif 000006